(57)【要約】  電荷輸送材料、およびその製造方法を提供する。
2008527086.tif 000002
【特許請求の範囲】
【請求項１】
以下の式ＩまたはＩＩであることを特徴とする化合物。
【化１】
2008527086.tif 000034
（上式中：
Ｑは、存在ごとに独立して、ビニル基、アクリレート基、またはメタクリレート基である）
【請求項２】
Ｑがパラ位にあることを特徴とする請求項１に記載の化合物。
【請求項３】
Ｑがビニル基であることを特徴とする請求項１に記載の化合物。
【請求項４】
請求項１に記載の式ＩまたはＩＩの化合物の少なくとも１つから形成される単位を含むことを特徴とするポリマー。
【請求項５】
ランダムコポリマー、ブロックコポリマー、グラフトコポリマー、または交互コポリマーであることを特徴とする請求項４に記載のポリマー。
【請求項６】
以下の式ＩＩＩを有することを特徴とする請求項４に記載のポリマー。
【化２】
2008527086.tif 000035
【請求項７】
以下の式ＩＶを有することを特徴とする請求項４に記載のポリマー。
【化３】
2008527086.tif 000036
【請求項８】
請求項１に記載の化合物または請求項４に記載のポリマーを含むことを特徴とする組成物。
【請求項９】
請求項４に記載のポリマーを含む活性層を有することを特徴とする有機電子デバイス。
【請求項１０】
請求項４に記載のポリマーを含むことを特徴とする、有機電子デバイスの製造に有用な物品。
【請求項１１】
以下の式ＶＩであることを特徴とする化合物。
【化４】
2008527086.tif 000037
上式中：
Ｒ1は、存在ごとに同種の場合も異種の場合もあり、Ｈ、Ｄ、アルキル、ヘテロアルキル、アリール、ヘテロアリール、アリールアルキレン、ヘテロアリールアルキレン、ＣnＨdＦe、Ｃ6ＨfＦg、アリールアミン、アリールアルキルアミン、アリールエーテル、アルキルエーテル、アリチオエーテル（ａｒｙｔｈｉｏｅｔｈｅｒ）、およびアルキルチオエーテルから選択され；
Ｒ2は、存在ごとに同種の場合も異種の場合もあり、アルキル、ヘテロアルキル、アリール、ヘテロアリール、アリールアルキレン、ヘテロアリールアルキレン、ＣnＨhＦi、Ｃ6ＨjＦk、アリールアミン、アリールアルキルアミン、アリールエーテル、アルキルエーテル、アリチオエーテル（ａｒｙｔｈｉｏｅｔｈｅｒ）、およびアルキルチオエーテルから選択され；
隣接するＲ1および／またはＲ2は結合して、縮合アルキルまたは芳香族の５員環または６員環を形成することができ；
ａは０または１〜４の整数であり、ｂは１〜５の整数であり、ここでａ＋ｂ≦５であり；
ｃは０または１〜２０の整数であり；
ｄ、ｅ、ｆ、およびｇは整数であり、ここでｅ＋ｆ＝２ｎ＋１、およびｇ＋ｈ＝５であり；
ｈ、ｉ、ｊ、およびｋは整数であり、ここでｈ＋ｉ＝２ｎ、およびｊ＋ｋ＝４であり；
ｎは１〜２０の整数であり；
Ｚは、反応性基を有する第２の置換基である）
【請求項１２】
前記反応性基が、シアネート基、ビニル基、パーフルオロビニルエーテル基、３，４−ベンゾシクロブタン−１−イル基、シロキサン基、またはアルデヒド基であることを特徴とする請求項１１に記載の化合物。
【請求項１３】
前記反応性基が、さらに反応して重合性基を得ることができる基であることを特徴とする請求項１１に記載の化合物。
【請求項１４】
以下の式ＸＩＶ、ＸＶ、またはそれらの混合物の化合物から誘導される少なくとも１つのモノマー単位を含むことを特徴とするポリマー。
【化５】
2008527086.tif 000038
（上式中、ｘおよびｙは１以上の整数である）
【発明の詳細な説明】
【技術分野】
【０００１】
本開示は、一般に、有機電子デバイス中に見られるような電荷輸送材料、ならびにそれを製造するための材料および方法に関する。
【０００２】
（関連出願の相互参照）
本出願は、２００４年１２月３０日に出願された米国仮特許出願第６０／６４０，３２０号明細書および２００５年６月２８日に出願された米国仮特許出願第６０／６９４，９１３号明細書に対する利益を主張し、これらそれぞれの開示はそれらの記載内容全体が本明細書に援用される。
【背景技術】
【０００３】
有機電子デバイスは、電気エネルギーを放射線に変換したり、電子的過程を介して信号を検出したり、放射線を電気エネルギーに変換したり、１つまたは複数の有機半導体層を含んだりする。大部分の有機電子デバイスは電荷輸送材料を含んでいる。
【０００４】
したがって、さらなる電荷輸送材料が必要とされている。
【０００５】
【特許文献１】国際公開第０２／０２７１４号パンフレット
【特許文献２】米国特許出願公開第２００１／００１９７８２号明細書
【特許文献３】欧州特許第１１９１６１２号明細書
【特許文献４】国際公開第０２／１５６４５号パンフレット
【特許文献５】欧州特許第１１９１６１４号明細書
【特許文献６】米国特許第６，３０３，２３８号明細書
【特許文献７】国際公開第００／７０６５５号パンフレット
【特許文献８】国際公開第０１／４１５１２号パンフレット
【非特許文献１】「可溶性伝導性ポリマーから製造される可撓性発光ダイオード」（Ｆｌｅｘｉｂｌｅ  Ｌｉｇｈｔ−Ｅｍｉｔｔｉｎｇ  Ｄｉｏｄｅｓ  Ｍａｄｅ  Ｆｒｏｍ  Ｓｏｌｕｂｌｅ  Ｃｏｎｄｕｃｔｉｎｇ  Ｐｏｌｙｍｅｒ），Ｎａｔｕｒｅ，１９９２，３５７，４７７−４７９
【非特許文献２】カーク・オスマー工業化学百科事典（Ｋｉｒｋ  Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ），Ｖｏｌ．１８，８３７−８６０（第４版（４ｔｈ  ｅｄ．）１９９６）
【非特許文献３】ブラッドリー（Ｂｒａｄｌｅｙ）ら，Ｓｙｎｔｈ．Ｍｅｔ．２００１，１１６（１−３），３７９−３８３
【非特許文献４】キャンベル（Ｃａｍｐｂｅｌｌ）ら，Ｐｈｙｓ．Ｒｅｖ．Ｂ，Ｖｏｌ．６５  ０８５２１０
【発明の開示】
【課題を解決するための手段】
【０００６】
１実施形態において、置換トリフェニル−アミン化合物およびポリマー、ならびにその製造方法ならびにそれを含むデバイスおよびサブアセンブリの製造方法を提供する。
【０００７】
以上の全体的説明および以下の詳細な説明は、単に例および説明であり、添付の特許請求の範囲によって規定される本発明を限定するものではない。
【０００８】
本明細書において提示される概念をより理解しやすくするために、添付の図面に実施形態を示している。
【０００９】
図面は例として提供しており、本発明を限定することを意図するものではない。当業者であれば理解できるように、図面中の物体は、単純および明確にするために示されており、必ずしも一定の縮尺で描かれているわけではない。たとえば、図面中の一部の物体の寸法は、実施形態を理解しやすくするために、他の物体に対して誇張されている場合がある。
【発明を実施するための最良の形態】
【００１０】
一実施形態においては、以下の式ＩまたはＩＩを有する化合物を提供し：
【００１１】
【化１】
2008527086.tif 000003
【００１２】
上式中：
Ｑは、存在ごとに独立して、ビニル基、アクリレート基、またはメタクリレート基である。
【００１３】
一実施形態においては、Ｑはパラ位にある。
【００１４】
一実施形態においては、Ｑはビニル基である。
【００１５】
一実施形態においては、式ＩまたはＩＩの化合物の少なくとも１種類から形成される単位を含むポリマーを提供する。一実施形態においては、このポリマーは、ランダムコポリマー、ブロックコポリマー、グラフトコポリマー、または交互コポリマーである。
【００１６】
一実施形態においては、本発明のポリマーは以下の式ＩＩＩのポリマーである：
【００１７】
【化２】
2008527086.tif 000004
【００１８】
一実施形態においては、本発明のポリマーは以下の式ＩＶのポリマーである：
【００１９】
【化３】
2008527086.tif 000005
【００２０】
一実施形態においては、本発明は、電荷輸送基（ＣＴＧ）を含み、重合性基を有する第１の置換基と、反応性基を有する第２の置換基とをさらに含むモノマーを含む。一実施形態においては、ＣＴＧは、トリアリールアミン、トリアリールメタン、またはＮ−置換カルバゾールである。一実施形態においては、重合性基は、ビニル基、アクリレート基、またはメタクリレート基である。一実施形態においては、第２の置換基は反応性基を有する。この反応性基は、ビニル基、シアネート基、パーフルオロビニルエーテル基、３，４−ベンゾシクロブタン−１−イル基、アルデヒド基、またはシロキサン基である。一実施形態においては、反応性基は、さらに反応して重合性基を形成することができる。
【００２１】
一実施形態においては、本発明のモノマーは、以下の式Ｖの化合物を含み：
【００２２】
【化４】
2008527086.tif 000006
【００２３】
上式中：
ＣＴＧは電荷輸送基であり；
Ｑは、重合性基を有する第１の置換基であり；
Ｚは、反応性基を有する第２の置換基である。
【００２４】
別の実施形態においては、本発明のモノマーは、以下の式ＶＩの化合物を含み：
【００２５】
【化５】
2008527086.tif 000007
【００２６】
上式中：
Ｒ1は、存在ごとに同種の場合も異種の場合もあり、Ｈ、Ｄ、アルキル、ヘテロアルキル、アリール、ヘテロアリール、アリールアルキレン、ヘテロアリールアルキレン、ＣnＨdＦe、Ｃ6ＨfＦg、アリールアミン、アリールアルキルアミン、アリールエーテル、アルキルエーテル、アリチオエーテル（ａｒｙｔｈｉｏｅｔｈｅｒ）、およびアルキルチオエーテルから選択され；
Ｒ2は、存在ごとに同種の場合も異種の場合もあり、アルキル、ヘテロアルキル、アリール、ヘテロアリール、アリールアルキレン、ヘテロアリールアルキレン、ＣnＨhＦi、Ｃ6ＨjＦk、アリールアミン、アリールアルキルアミン、アリールエーテル、アルキルエーテル、アリチオエーテル（ａｒｙｔｈｉｏｅｔｈｅｒ）およびアルキルチオエーテルから選択され；
隣接するＲ1および／またはＲ2は結合して、縮合アルキルまたは芳香族の５員環または６員環を形成することができ；
ａは０または１〜４の整数であり、ｂは１〜５の整数であり、ここでａ＋ｂ≦５であり；
ｃは０または１〜２０の整数であり；
ｄ、ｅ、ｆ、およびｇは整数であり、ここでｅ＋ｆ＝２ｎ＋１−、およびｇ＋ｈ＝５を満たし；
ｈ、ｉ、ｊ、およびｋは整数であり、ここでｈ＋ｉ＝２ｎ、およびｊ＋ｋ＝４を満たし；
ｎは１〜２０の整数であり；
Ｚは、反応性基を有する第２の置換基である。
【００２７】
一実施形態においては、本発明のモノマーは、以下の式ＶＩＩまたはＶＩＩＩの化合物を含み、
【００２８】
【化６】
2008527086.tif 000008
【００２９】
上式中：
Ｒ1は、存在ごとに同種の場合も異種の場合もあり、Ｈ、Ｄ、アルキル、ヘテロアルキル、アリール、ヘテロアリール、アリールアルキレン、ヘテロアリールアルキレン、ＣnＨdＦe、Ｃ6ＨfＦg、アリールアミン、アリールアルキルアミン、アリールエーテル、アルキルエーテル、アリチオエーテル（ａｒｙｔｈｉｏｅｔｈｅｒ）、およびアルキルチオエーテルから選択され；
隣接するＲ1は結合して、縮合アルキルまたは芳香族の５員環または６員環を形成することができ；
ｄ、ｅ、ｆ、およびｇは整数であり、ここでｅ＋ｆ＝２ｎ＋１−、およびｇ＋ｈ＝５であり；
ｎは１〜２０の整数であり；
Ｚは反応性基である。
【００３０】
一実施形態においては、反応性基はシアネートエステル基である。別の実施形態においては、反応性基はパーフルオロビニルエーテル基である。別の実施形態においては、反応性基は３，４−ベンゾシクロブタン−１−イル基である。別の実施形態においては、反応性基はシロキサン基である。別の実施形態においては、反応性基はさらに反応して重合性基を得ることができ、この反応性基はアルデヒド基またはケトン基である。
【００３１】
一実施形態においては、本発明は、以下の式ＩＸの化合物を含むモノマーを提供する：
【００３２】
【化７】
2008527086.tif 000009
【００３３】
別の実施形態においては、本発明は、電荷輸送基を含み、重合性基を有する第１の置換基と、反応性基を有する第２の置換基とをさらに含むモノマーから誘導される少なくとも１つのモノマー単位を有するポリマーを提供する。
【００３４】
別の実施形態においては、本発明は、式Ｖのモノマーから誘導される少なくとも１つのモノマー単位を含むポリマーを提供する。別の実施形態においては、本発明は、式Ｖのモノマーから誘導される少なくとも１つの第１のモノマー単位（０〜１００％）と、式Ｘのモノマーから誘導される少なくとも１つの第２のモノマー単位（０〜１００％）とを含むポリマーを提供する。
【００３５】
【化８】
2008527086.tif 000010
【００３６】
Ｒ1は、存在ごとに同種の場合も異種の場合もあり、Ｈ、Ｄ、アルキル、ヘテロアルキル、アリール、ヘテロアリール、アリールアルキレン、ヘテロアリールアルキレン、ＣnＨdＦe、Ｃ6ＨfＦg、アリールアミン、アリールアルキルアミン、アリールエーテル、アルキルエーテル、アリチオエーテル（ａｒｙｔｈｉｏｅｔｈｅｒ）、およびアルキルチオエーテルから選択され；
Ｒ2は、存在ごとに同種の場合も異種の場合もあり、アルキル、ヘテロアルキル、アリール、ヘテロアリール、アリールアルキレン、ヘテロアリールアルキレン、ＣnＨhＦi、Ｃ6ＨjＦk、アリールアミン、アリールアルキルアミン、アリールエーテル、アルキルエーテル、アリチオエーテル（ａｒｙｔｈｉｏｅｔｈｅｒ）、およびアルキルチオエーテルから選択され；
隣接するＲ1および／またはＲ2は結合して、縮合アルキルまたは芳香族の５員環または６員環を形成することができ；
ａは０または１〜４の整数であり、ｂは１〜５の整数であり、ここでａ＋ｂ≦５であり；
ｃは０または１〜２０の整数であり；
ｄ、ｅ、ｆ、およびｇは整数であり、ここでｅ＋ｆ＝２ｎ＋１−、およびｇ＋ｈ＝５であり；
ｈ、ｉ、ｊ、およびｋは整数であり、ここでｈ＋ｉ＝２ｎ、およびｊ＋ｋ＝４であり；
ｎは１〜２０の整数である。
【００３７】
一実施形態においては、本発明のモノマーは、以下の式ＸＩ〜ＸＩＩＩの化合物を含み
【００３８】
【化９】
2008527086.tif 000011
【００３９】
上式中：
Ｒ1は、存在ごとに同種の場合も異種の場合もあり、Ｈ、Ｄ、アルキル、ヘテロアルキル、アリール、ヘテロアリール、アリールアルキレン、ヘテロアリールアルキレン、ＣnＨdＦe、Ｃ6ＨfＦg、アリールアミン、アリールアルキルアミン、アリールエーテル、アルキルエーテル、アリチオエーテル（ａｒｙｔｈｉｏｅｔｈｅｒ）およびアルキルチオエーテルから選択され；
隣接するＲ1は結合して、縮合アルキルまたは芳香族の５員環または６員環を形成することができ；
ｄ、ｅ、ｆ、およびｇは整数であり、ここでｅ＋ｆ＝２ｎ＋１−、およびｇ＋ｈ＝５であり；
ｎは１〜２０の整数である。
【００４０】
一実施形態においては、本発明は、以下の式ＸＩＶ、ＸＶのモノマー、またはそれらの混合物から誘導されるモノマー単位を有する式Ｘの化合物を含むポリマーを提供し：
【００４１】
【化１０】
2008527086.tif 000012
【００４２】
上式中、ｘおよびｙは１以上の整数である。
【００４３】
一実施形態においては、上述の化合物のいずれかと、少なくとも１種類の溶媒、加工助剤、電荷輸送材料、または電荷障壁材料とを含む組成物が提供される。これらの組成物は、限定するものではないが、溶媒、エマルジョン、およびコロイド分散体などのあらゆる形態であってよい。
【００４４】
（デバイス）
図１を参照すると、代表的な有機電子デバイス１００が示されている。デバイス１００は基体１０５を含む。基体１０５は、剛性または可撓性であってよく、たとえば、ガラス、セラミック、金属、またはプラスチックであってよい。電圧が印加されると、発せられた光は基体１０５を通して見ることができる。
【００４５】
基体１０５の上には、第１の電気接触層１１０が堆積される。説明のため、層１１０はアノード層である。アノード層は線として堆積することができる。アノードは、たとえば、金属、混合金属、合金、金属酸化物、または混合金属酸化物を含有するまたは含む材料でできていてよい。アノードは、伝導性のポリマー、ポリマーブレンド、またはポリマー混合物を含むことができる。好適な金属としては、１１族金属、４族、５族、および６族の金属、ならびに８族、１０族の遷移金属が挙げられる。アノードが光透過性である場合、インジウムスズ酸化物などの１２族、１３族、および１４族金属の混合金属酸化物が一般に使用される。アノードは、有機材料を含むこともでき、特に、（非特許文献１）に記載される代表的材料などの、ポリアニリンなどの伝導性ポリマーを含むことができる。アノードおよびカソードの少なくとも１つは、発生した光を観察できるようにするため、少なくとも部分的に透明であるべきである。
【００４６】
場合により、ホール輸送材料などの緩衝層１２０を、アノード層１１０の上に堆積することができ、このホール輸送材料は「ホール注入接触層」と呼ばれることもある。層１２０としての使用に適したホール輸送材料の例は、たとえば、（非特許文献２）にまとめられている。ホール輸送「小」分子とオリゴマーおよびポリマーと両方を使用することができる。ホール輸送分子としては：Ｎ，Ｎ’ジフェニル−Ｎ，Ｎ’−ビス（３−メチルフェニル）−［１，１’−ビフェニル］−４，４’−ジアミン（ＴＰＤ）、１，１ビス［（ジ−４−トリルアミノ）フェニル］シクロヘキサン（ＴＡＰＣ）、Ｎ，Ｎ’ビス（４−メチルフェニル）−Ｎ，Ｎ’−ビス（４−エチルフェニル）−［１，１’−（３，３’−ジメチル）ビフェニル］−４，４’−ジアミン（ＥＴＰＤ）、テトラキス（３−メチルフェニル）−Ｎ，Ｎ，Ｎ’，Ｎ’−２，５−フェニレンジアミン（ＰＤＡ）、ａ−フェニル４−Ｎ，Ｎ−ジフェニルアミノスチレン（ＴＰＳ）、ｐ（ジエチルアミノ）ベンズアルデヒドジフェニルヒドラゾン（ＤＥＨ）、トリフェニルアミン（ＴＰＡ）、ビス［４（Ｎ，Ｎ−ジエチルアミノ）−２−メチルフェニル］（４−メチルフェニル）メタン（ＭＰＭＰ）、１フェニル−３−［ｐ−（ジエチルアミノ）スチリル］−５−［ｐ−（ジエチルアミノ）フェニル］ピラゾリン（ＰＰＲまたはＤＥＡＳＰ）、１，２ｔｒａｎｓ−ビス（９Ｈ−カルバゾール−９−イル）シクロブタン（ＤＣＺＢ）、Ｎ，Ｎ，Ｎ’，Ｎ’テトラキス（４−メチルフェニル）−（１，１’−ビフェニル）−４，４’−ジアミン（ＴＴＢ）、および銅フタロシアニンなどのポルフィリン系化合物が挙げられるが、これらに限定されるものではない。有用なホール輸送ポリマーとしては、ポリビニルカルバゾール、（フェニルメチル）ポリシラン、およびポリアニリンが挙げられるが、これらに限定されるものではない。伝導性ポリマーは、有用な種類の１つである。前述のようなホール輸送部分を、ポリスチレンおよびポリカーボネートなどのポリマー中にドープすることによって、ホール輸送ポリマーを得ることもできる。
【００４７】
有機層１３０は、緩衝層１２０が存在する場合にはその上に堆積することができるし、第１の電気接触層１１０の上に堆積することもできる。ある実施形態においては、有機層１３０は、種々の成分を含む多数の別個の層であってよい。デバイスの用途に依存するが、有機層１３０は、電圧を適用することによって励起する発光層（発光ダイオードまたは発光電気化学セル中など）、あるいは放射エネルギーに応答し、バイアス電圧を使用しまたは使用せずに信号を発生する材料の層（光検出器中など）であってよい。
【００４８】
デバイス中の他の層は、そのような層が果たすべき機能を考慮することによってそのような層に有用であることが知られているあらゆる材料でできていてよい。
【００４９】
あらゆる有機エレクトロルミネッセンス（「ＥＬ」）材料を、光活性材料（たとえば、層１３０中）として使用することができる。このような材料としては、蛍光染料、小分子有機蛍光化合物、蛍光性およびリン光性の金属錯体、共役ポリマー、ならびにそれらの混合物が挙げられるが、これらに限定されるものではない。蛍光染料の例としては、ピレン、ペリレン、ルブレン、それらの誘導体、およびそれらの混合物が挙げられるが、これらに限定されるものではない。金属錯体の例としては、トリス（８−ヒドロキシキノラト）アルミニウム（Ａｌｑ３）などの金属キレート化オキシノイド化合物；ペトロフ（Ｐｅｔｒｏｖ）らの（特許文献１）に開示されるようなフェニルピリジン、フェニルキノリン、またはフェニルピリミジンの配位子を有するイリジウム錯体などの、シクロメタレート化されたイリジウムおよび白金のエレクトロルミネッセンス化合物、ならびに、たとえば、米国特許公報（特許文献２）、（特許文献３）、（特許文献４）、および（特許文献５）に記載されるような有機金属錯体；ならびにそれらの混合物が挙げられるが、これらに限定されるものではない。電荷キャリアホスト材料と金属錯体とを含むエレクトロルミネッセンス発光層が、トンプソン（Ｔｈｏｍｐｓｏｎ）らにより米国特許公報（特許文献６）に、ならびにバローズ（Ｂｕｒｒｏｗｓ）およびトンプソン（Ｔｈｏｍｐｓｏｎ）により（特許文献７）および（特許文献８）に記載されている。共役ポリマーの例としては、ポリ（フェニレンビニレン）、ポリフルオレン、ポリ（スピロビフルオレン）、ポリチオフェン、ポリ（ｐ−フェニレン）、それらのコポリマー、およびそれらの混合物が挙げられるが、これらに限定されるものではない。
【００５０】
本発明のデバイスの一実施形態においては、光活性材料が有機金属錯体であってよい。別の実施形態においては、光活性材料が、イリジウムまたは白金のシクロメタレート化錯体である。他の有用な光活性材料を使用することもできる。フェニルピリジン、フェニルキノリン、またはフェニルピリミジンの配位子を有するイリジウム錯体が、エレクトロルミネッセンス化合物としてペトロフ（Ｐｅｔｒｏｖ）らの（特許文献１）に開示されている。他の有機金属錯体が、たとえば、米国特許公報（特許文献２）、（特許文献３）、（特許文献４）、および（特許文献５）に記載されている。イリジウムの金属錯体でドープしたポリビニルカルバゾール（ＰＶＫ）の活性層を有するエレクトロルミネッセンスデバイスが、バローズ（Ｂｕｒｒｏｗｓ）およびトンプソン（Ｔｈｏｍｐｓｏｎ）により（特許文献７）および（特許文献８）に記載されている。電荷キャリアホスト材料とリン光性白金錯体とを含むエレクトロルミネッセンス発光層が、米国特許公報トンプソン（Ｔｈｏｍｐｓｏｎ）らにより（特許文献６）、（非特許文献３）、および（非特許文献４）に記載されている。
【００５１】
有機層１３０の上には、第２の電気接触層１６０が堆積される。説明のため、層１６０はカソード層である。
【００５２】
カソード層は、線としてまたは薄膜として堆積することができる。カソードは、アノードよりも低い仕事関数を有するあらゆる金属または非金属であってよい。カソードの代表的材料としては、アルカリ金属、特にリチウム、２族（アルカリ土類）金属、１２族金属、たとえば希土類元素およびランタニド、ならびにアクチニドを挙げることができる。アルミニウム、インジウム、カルシウム、バリウム、サマリウム、およびマグネシウム、ならびにそれらの組み合わせなどの材料を使用することができる。系の動作電圧を下げるために、ＬｉＦおよびＬｉ2Ｏなどのリチウム含有化合物およびその他の化合物を、有機層とカソード層との間に堆積することもできる。
【００５３】
電子輸送層１４０または電子注入層１５０は、場合によりカソードに隣接して配置され、カソードは「電子注入接触層」と呼ばれることもある。
【００５４】
水および酸素などの望ましくない成分がデバイス１００内に入るのを防止するために、接触層１６０の上に封入層１７０が堆積される。このような成分は、有機層１３０に対して悪影響を及ぼすことがある。一実施形態においては、封入層１７０は、障壁層またはフィルムである。
【００５５】
図示していないが、デバイス１００は追加の層を含むことができることを理解されたい。たとえば、層の正電荷輸送および／またはバンドギャップの整合性を促進するため、または保護層として機能させるために、アノード１１０とホール輸送層１２０との間に層（図示せず）が存在してもよい。当技術分野またはその他の分野で知られている他の層を使用することもできる。さらに、上述のいずれかの層は、２つ以上の副層を含むことができるし、層状構造を形成することもできる。あるいは、アノード層１１０ホール輸送層１２０、電子輸送層１４０および１５０、カソード層１６０、ならびにその他の層の一部またはすべて、電荷キャリア輸送効率またはデバイスの他の物理的性質を改善するための処理、特に表面処理を行うことができる。それぞれの構成要素層の材料の選択は、好ましくは、デバイスの稼働寿命を考慮した高いデバイス効率、製造時間、および複雑な要因、ならびに当業者によって認識されているその他の重要事項を有するデバイスを提供するための複数の目標のバランスを取るように決定される。最適な構成要素、構成要素の構成、および組成の決定は、当業者の日常業務であることを理解されたい。
【００５６】
一実施形態においては、本発明の種々の層は、以下の範囲の厚さを有する：アノード１１０、５００−５０００Å、一実施形態においては１０００〜２０００Å；ホール輸送層１２０、５０〜２０００Å、一実施形態においては２００〜１０００Å；光活性層１３０、１０〜２０００Å、一実施形態においては１００〜１０００Å；層１４０および１５０、５０〜２０００Å、一実施形態においては１００〜１０００Å；カソード１６０、２００〜１００００Å、一実施形態においては３００〜５０００Å。デバイス中の電子−ホール再結合領域の位置、したがってデバイスの発光スペクトルは、各層の相対厚さの影響を受けることがある。たとえば、電子−ホール再結合ゾーンが発光層中に存在するように、電子輸送層の厚さを選択すべきである。層の厚さの望ましい比は、使用される材料の厳密な性質に依存する。
【００５７】
動作中、適切な電源（図示せず）からの電圧がデバイス１００に印加される。それによって、デバイス１００の層に電流が流れる。電子が有機ポリマー層に入り、フォトンを放出する。アクティブマトリックスＯＬＥＤディスプレイと呼ばれる一部のＯＬＥＤでは、光活性有機フィルムの個別の堆積物が、電流の流れによって独立して励起し、それによって個別のピクセルが発光することができる。パッシブマトリックスＯＬＥＤディスプレイと呼ばれる一部のＯＬＥＤでは、光活性有機フィルムの堆積物は、電気接触層の行および列によって励起させることができる。
【００５８】
デバイスは、種々の技術を使用して作製することができる。このようなものとしては、非限定的な例として、気相堆積技術および液相堆積が挙げられる。デバイスは、後に組み合わせることでデバイスを形成することが可能な分離した複数の製品に組み立てることもできる。
【００５９】
（定義）
「ａ」または「ａｎ」の使用は、本発明の要素および成分を記述するために使用される。これは、単に便宜上のものであり、本発明の一般的意味を示すために使用される。この記述は、１つまたは少なくとも１つを含むものと読むべきであり、特に明記しない限り単数形は、複数形も包含するものとする。
【００６０】
層または材料について言及される場合、用語「活性」は、電子的または電気放射的（ｅｌｅｃｔｒｏ−ｒａｄｉａｔｉｖｅ）性質を示す層または材料を意味することを意図している。活性層材料は、放射線を受けた場合に、放射線を放出する場合もあるし、電子−ホール対の濃度変化を示す場合もある。したがって、用語「活性材料」は、デバイスの動作を電子的に促進する材料を意味する。活性材料の例としては、限定するものではないが、電荷を伝導、注入、輸送、またはブロックする材料が挙げられ、この電荷は電子またはホールのいずれであってもよい。不活性材料の例としては、平坦化材料、絶縁材料、および環境障壁材料が挙げられるが、これらに限定されるものではない。
【００６１】
本明細書において使用される場合、用語「含んでなる」（ｃｏｍｐｒｉｓｅｓ）、「含んでなること」（ｃｏｍｐｒｉｓｉｎｇ）、「含む」（ｉｎｃｌｕｄｅｓ）、「含むこと」（ｉｎｃｌｕｄｉｎｇ）、「有する」（ｈａｓ）、「有すること」（ｈａｖｉｎｇ）、またはそれらの他のあらゆる変形は、非排他的な包含を扱うことを意図している。たとえば、ある一連の要素を含むプロセス、方法、物品、または装置は、それらの要素にのみに必ずしも限定されるわけではなく、そのようなプロセス、方法、物品、または装置に関して明示されず固有のものでもない他の要素を含むことができる。さらに、反対の意味で明記されない限り、「または」（ｏｒ）は、包含的な「または」（ｏｒ）を意味するのであって、排他的な「または」（ｏｒ）を意味するのではない。たとえば、条件ＡまたはＢが満たされるのは、Ａが真であり（または存在する）Ｂが偽である（または存在しない）、Ａが偽であり（または存在しない）Ｂが真である（または存在する）、およびＡおよびＢの両方が真である（または存在する）のいずれか１つによってである。
【００６２】
用語「層」は、用語「フィルム」と交換可能に使用され、希望する領域を覆うコーティングを意味する。この領域は、デバイス全体または実際の画像表示などの特定の機能性領域までの大きさであってもよいし、あるいは１つのサブピクセルの小ささであってもよい。フィルムは、気相堆積および液相堆積などのあらゆる従来の堆積技術によって形成することができる。液相堆積技術としては、スピンコーティング、グラビアコーティング、カーテンコーティング、浸漬コーティング、スロットダイコーティング、スプレーコーティング、および連続ノズルコーティングなどの連続堆積技術；ならびにインクジェット印刷、グラビア印刷、およびスクリーン印刷などの不連続堆積技術が挙げられるが、これらに限定されるものではない。
【００６３】
用語「有機電子デバイス」は、１つまたは複数の半導体の層または材料を含むデバイスを意味することを意図している。有機電子デバイスとしては：（１）電気エネルギーを放射線に変換するデバイス（たとえば、発光ダイオード、発光ダイオードディスプレイ、ダイオードレーザー、または照明パネル）、（２）電子的過程を介して信号を検出するデバイス（たとえば、光検出器  光導電セル、フォトレジスタ、フォトスイッチ、フォトトランジスタ、光電管、赤外線（「ＩＲ」）検出器、またはバイオセンサー）、（３）放射線を電気エネルギーに変換するデバイス（たとえば、光起電性デバイスまたは太陽電池）、および（４）１つまたは複数の有機半導体層（たとえば、トランジスタまたはダイオード）を含む１つまたは複数の電子部品を含むデバイスが挙げられるが、これらに限定されるものではない。デバイスという用語は、記憶デバイス、帯電防止フィルム、バイオセンサー、エレクトロクロミックデバイス、固体電解コンデンサ、充電式電池などのエネルギー蓄積デバイス、および電磁遮蔽用途のためのコーティング材料も含んでいる。
【００６４】
用語「基体」は、剛性または可撓性のいずれであってもよく、１つまたは複数の材料の１つまたは複数の層を含むことができる工作物を意味することを意図しており、このような材料としては、ガラス、ポリマー、金属、またはセラミック材料、あるいはそれらの組み合わせを挙げることができるが、これらに限定されるものではない。
【００６５】
本明細書において説明される場合、モノマーから誘導されるモノマー単位は、重合性基が重合するときに形成される単位を意味する。たとえば、重合性基がビニル基である場合、
【００６６】
【化１１】
2008527086.tif 000013
【００６７】
から誘導される繰り返し単位を有するポリマーは、
【００６８】
【化１２】
2008527086.tif 000014
【００６９】
の繰り返し単位を有する。
【００７０】
用語「反応性基」は、初期ポリマー鎖のさらなる重合または架橋を引き起こす反応が可能である基を意味することを意図している。
【００７１】
特に定義しない限り、本明細書において使用されるすべての技術的および科学的な用語は、本発明が属する当業者によって一般に理解されているものと同じ意味を有する。本明細書に記載されているものと類似または同等の方法および材料を使用して、本発明の実施形態の実施または試験が可能であるが、好適な方法および材料については以下に説明する。本明細書において言及されるあらゆる刊行物、特許出願、特許、およびその他の参考文献は、特に明記しない限り、それらの記載内容全体が参照により援用される。抵触の場合には、定義を含めた本明細書が調整される。さらに、本発明の材料、方法、および実施例は単に説明的なものであって、限定を意味するものではない。
【００７２】
本明細書に記載されていない程度の、具体的な材料、処理行為、および回路に関する多くの詳細は従来通りであり、それらについては、有機発光ダイオードディスプレイ、光検出器、光電池、および半導体要素の技術分野の教科書およびその他の情報源中に見ることができる。
【実施例】
【００７３】
本明細書に記載される概念を以下の実施例でより詳細に説明するが、これらの実施例は、特許請求の範囲に記載される本発明の範囲を限定するものではない。
【００７４】
（実施例１）
Ｐｄ2（ｄｂａ）3（１．４８ｇ、１．６１ｍｍｏｌ）と２−（ジシクロヘキシルホスフィノ）ビフェニル（１．３６ｇ、３．８７ｍｍｏｌ）とのＴＨＦ（３０ｍＬ）中の懸濁液を３０分間撹拌する。これに、ＴＨＦ（７０ｍＬ）中の、４−ブロモ−４’−ヒドロキシビフェニル（８．０４ｇ、３２．３ｍｍｏｌ）、Ｎ，Ｎ’−ジフェニルベンジジン（２２．１ｇ、６５．６ｍｍｏｌ）、およびＬｉＮ（Ｓｉ（Ｍｅ）3）2（１１．８９ｇ、７１．０ｍｍｏｌ）を加え、化合物１に完全に転化するまで、得られた混合物を還流する。室温まで冷却した後、１ＭのＨＣｌ（約１００ｍＬ）を加え、１０分間撹拌した後、飽和ＮａＨＣＯ3溶液を使用して中和させる。有機層を分離し、ブラインで洗浄し、硫酸マグネシウム上で乾燥させる。蒸発させた後、クロマトグラフィーによって生成物１を精製する。
【００７５】
【化１３】
2008527086.tif 000015
【００７６】
（実施例２）
（化合物２の合成）
化合物１（１．００ｇ、１．４８ｍｍｏｌ）をＣＨ2Ｃｌ2中に溶解させ、臭化シアノゲン（０．４ｇ）と混合する。得られた混合物を冷却（−２０℃）した後、Ｅｔ3Ｎ（０．４５ｇ）のＣＨ2Ｃｌ2溶液を加える。次に、この混合物を室温までゆっくり温める。１ＭのＨＣｌを加えた後、有機層を分離し、ＭｇＳＯ4上で乾燥させる。溶媒を除去し、クロマトグラフィーを使用して精製すると、化合物２が得られる。
【００７７】
（実施例３ａ  ４−ビニル−トリフェニルアミンおよび３−ビニルベンズアルデヒドのコポリマー）
２ｇ（０．００７２モル）の４−ビニル−トリフェニルアミンおよび０．１８ｇの３−ビニルベンズアルデヒド（０．００１４モル）を採取し、グローブボックス中窒素下で７ｍＬのトルエン中に溶解させる。２０ｍｇのＡＩＢＮを加え、７０℃で終夜加熱撹拌する。この淡黄色溶液を採取し、撹拌しながら２５ｍＬのメタノール中に素早く注ぐ。得られた白色粘着性固形分を濾取し、白色粉末になるまで吸引乾燥する。塩化メチレン中に再溶解し、撹拌しながらこの溶液にヘキサンを加えて、白色固形分を再沈殿させる。濾過によって、回収し、再び白色固形分になるまで吸引乾燥する。メタノールおよびヘキサンで洗浄する。
【００７８】
塩化メチレン中の１−Ｈ  ＮＭＲは、９．８ｐｐｍにおけるピークによって判断されるように、アルデヒドが十分に組み込まれていることがよく分かる。
【００７９】
【表１】
2008527086.tif 000016
【００８０】
【表２】
2008527086.tif 000017
【００８１】
（実施例３ｂ  アルデヒド基をビニル基に変化させることによる、コポリマー１ａの架橋性種への転化）
０．３５６ｇの臭化メチルトリフェニルホスホニウムを２ｍＬのＴＨＦ中に溶解させ、冷却しながら０．０９６ｇのナトリウムｔ−ブトキシドを加える。３０分間撹拌した後、１．２２ｇのポリマー１ａを加えると、その溶液はオレンジ色に変化し、温度が上昇する。室温で５時間撹拌した後、室温で終夜静置する。窒素気流中で蒸発させた後、ヘキサンおよびメタノールで洗浄し、塩化メチレンで抽出する。セライトで濾過すると、淡黄色溶液が得られ、これを蒸発させ、メタノールを加えて沈殿させて、粉末状白色固形分（約７００ｍｇ回収）を得た。１−Ｈ  ＮＭＲより、アルデヒドが消失し、ビニルプロトンが現れたことがはっきり分かる。
【００８２】
【表３】
2008527086.tif 000018
【００８３】
【表４】
2008527086.tif 000019
【００８４】
ポリマー３ｂのＤＳＣから、Ｔｇが約１３６℃であり、約２４０℃において発熱することが分かった。得られる薄膜は薄いクリーム色であり、トルエンおよび塩化メチレンに対してほぼ不溶性である。
【００８５】
（実施例４ａ  Ｎ−（３−ビニルフェニル），Ｎ−（１−ナフチル）−アニリン、および３−ビニルベンズアルデヒドのコポリマー）
５ｇのＮ−（３−ビニルフェニル），Ｎ−（１−ナフチル）−アニリン（１５．５ｍＭ）および１．２５ｇの３−ビニルベンズアルデヒド（９．５ｍＭ）を採取し、窒素を充填したグローブボックスに入れた褐色瓶中の３ｍＬのクロロベンゼンに溶解させる。２０ｍｇのＡＩＢＮを加え、撹拌しながら７０℃まで加熱する。終夜加熱撹拌する。瓶の内容物は濃厚な透明液体になる。窒素グローブボックスから取り出し、メタノールを加えると、粉末状の白色固形分が沈殿する。メタノールを濾過し、固形分を塩化メチレン中に溶解させると、透明で濃厚な液体となる。撹拌しながらヘキサンを加えると、白色固形分が再沈殿する。濾過によって回収し、窒素気流中で乾燥させる。
【００８６】
塩化メチレン中の１−Ｈ  ＮＭＲから、この生成物は、多量のクロロベンゼン、ならびにメタノール、トルエン、およびヘキサンを依然として含有することが分かるが、その他の点においてはビニルは全く残留せず、およびほぼ正確なアルデヒド（３０：１プロトン比）が分かり、これは３８％の架橋密度となる。
【００８７】
【表５】
2008527086.tif 000020
【００８８】
（実施例４ｂ  アルデヒド基をビニル基に変化させることによる、ポリマー４ａの架橋性種への転化）
４ｇの臭化メチルトリフェニルホスホニウムを２５ｍＬのＴＨＦ中に溶解させ、冷却しながら１．１ｇのナトリウムｔ−ブトキシドを加える。３０分間撹拌した後、ＴＨＦ中の５ｇのポリマー２ａを加えると、非常に薄いオレンジがかった赤色に変化し、温度が上昇する。室温で５時間撹拌した後、室温で終夜静置する。窒素気流中で蒸発させた後、水で洗浄し、続いてメタノールで洗浄すると、粉末状の白色固形分が得られる。フリット上に回収し、メタノールおよびヘキサンで十分洗浄した後、吸引乾燥させる。塩化メチレン中に再溶解させ、ショートシリカゲルプラグで濾過する。蒸発させ、メタノールおよびヘキサンで十分洗浄して、白色粉末を単離させる。吸引乾燥し、塩化メチレン中に再溶解させ、シリカ上のクロマトグラフを塩化メチレンで溶離させて、微量のリン含有不純物を除去する。１−Ｈ  ＮＭＲ信号の積分値から、ポリマー中のモノマー比がほぼ正確に２．２：１のトリアリールアミン：ビニルであり、アルデヒド官能性が残留していないことが分かる。
【００８９】
【表６】
2008527086.tif 000021
【００９０】
ポリマー４ｂのＤＳＣから、Ｔｇが約１３４℃であり、約２２０℃において架橋性の発熱が起こることが分かった。得られる薄膜は薄いクリーム色であり、トルエンおよび塩化メチレンに対してほぼ不溶性である。
【００９１】
（実施例５）
（以下のモノマーの合成）
【００９２】
【化１４】
2008527086.tif 000022
【００９３】
フェニル（１−ナフチル）アミン（１０ｇ、４５．０ｍｍｏｌ）、３−ブロモスチレン（９．２ｇ、５０．０ｍｍｏｌ）、ＮａＯtＢｕ（５．１ｇ、５５．０ｍｍｏｌ）、Ｐｄ2（ｄｂａ）3（０．３００ｇ、０．３３ｍｍｏｌ）、およびＰ（tＢｕ）3（０．１５０ｇ、０．７４ｍｍｏｌ）の混合物を、トルエン（８０ｍＬ）中、窒素下で２０時間撹拌した。得られた溶液をジエチルエーテルで希釈し、セライトおよびシリカで濾過した。溶媒を蒸発させると、暗褐色粘稠材料が得られ、これをシリカ上のクロマトグラフィー（ヘキサン）によって精製すると、所望の生成物が白色固形分（９．８ｇ、６７％）として得られた。この生成物の1Ｈ  ＮＭＲを以下に示す。
【００９４】
【表７】
2008527086.tif 000023
【００９５】
（実施例６）
（以下のモノマーの合成）
【００９６】
【化１５】
2008527086.tif 000024
【００９７】
ジフェニルアミン（４．６ｇ、２７．０ｍｍｏｌ）、３−ブロモスチレン（５．０ｇ、２７．０ｍｍｏｌ）、ＮａＯtＢｕ（３．０ｇ、３８．０ｍｍｏｌ）、Ｐｄ2（ｄｂａ）3（０．３００ｇ、０．３３ｍｍｏｌ）、およびＰ（tＢｕ）3（０．１５０ｇ、０．７４ｍｍｏｌ）の混合物をトルエン（８０ｍＬ）中、窒素下で２０時間撹拌した。得られた溶液をジエチルエーテルで希釈し、セライトおよびシリカで濾過した。溶媒を蒸発させると、暗褐色粘稠材料が得られ、これをシリカ上のクロマトグラフィー（ヘキサン）によって精製すると、所望の生成物が白色固形分（４．２５ｇ、６５％の収率）として得られた。この生成物の1Ｈ  ＮＭＲを以下に示す。
【００９８】
【表８】
2008527086.tif 000025
【００９９】
（実施例７）
（以下のモノマーの合成）
【０１００】
【化１６】
2008527086.tif 000026
【０１０１】
Ｋ２ＣＯ３（８．２０ｇ、１５．４ｍｍｏｌ）のＨ２Ｏ（１００ｍＬ）中の脱気した溶液を、（４−ブロモフェニル）ジフェニルアミン（５．００ｇ、１．５４ｍｍｏｌ）、４−（ビニル）フェニルボロン酸（３．５３ｇ、１８．２ｍｍｏｌ）、およびＰｄ（ＰＰｈ３）４（０．８９ｇ、０．７７ｍｍｏｌ）のモノグライム（１００ｍＬ）中の混合物に加えた後、８０Ｃで終夜加熱した。冷却した後、その混合物をジエチルエーテルで希釈し、１ＭのＨＣｌ（約１０ｍＬ）を加えた。ＮａＨＣＯ３の飽和溶液を使用して中和した後、その有機層を分離し、ＭｇＳＯ４上で乾燥させた。溶媒を蒸発させると、黄色固形分が得られ、これをシリカ上のクロマトグラフィー（ヘキサン）によって精製すると、所望の生成物が白色粉末（２．２ｇ、４１％）として得られた。この生成物の1Ｈ  ＮＭＲを以下に示す。
【０１０２】
【表９】
2008527086.tif 000027
【０１０３】
（実施例８）
（以下のモノマーの合成）
【０１０４】
【化１７】
2008527086.tif 000028
【０１０５】
Ｎ，Ｎ’−ジ（１−ナフチル）ベンジジン（２．１６ｇ、４．９ｍｍｏｌ）、４−ブロモ−１，１’−ビフェニル−４’−（ｐ，ｍ−ビニル）ベンジル（３．８ｇ、１０ｍｍｏｌ）、ＮａＯtＢｕ（１．１５ｇ、１２ｍｍｏｌ）、Ｐｄ2（ｄｂａ）3（０．３００ｇ、０．３３ｍｍｏｌ）、およびＰ（tＢｕ）3（０．１５０ｇ、０．７４ｍｍｏｌ）の混合物を、トルエン（３０ｍＬ）中、窒素下で２０時間撹拌した。得られた溶液をジエチルエーテルで希釈し、セライトおよびシリカで濾過した。溶媒を蒸発させると、暗褐色粘稠材料が得られた。ヘキサンを加えると黄色粉末が生成し、これを濾過によって単離した。ＣＨ2Ｃｌ2／ヘキサンからさらに精製すると、所望の生成物（１．６３ｇ、３３％）が得られた。この生成物の１Ｈ  ＮＭＲを以下に示す。
【０１０６】
【表１０】
2008527086.tif 000029
【０１０７】
（実施例９）
（以下のモノマーの合成）
【０１０８】
【化１８】
2008527086.tif 000030
【０１０９】
化合物６Ａの合成：１−ナフチルアミン（５．００ｇ、３４．９ｍｍｏｌ）、４−ブロモ−スチレン（４．６ｇ、２５．１ｍｍｏｌ）、ＮａＯtＢｕ（２．５５ｇ、２７．４ｍｍｏｌ）、Ｐｄ2（ｄｂａ）3（０．３００ｇ、０．３３ｍｍｏｌ）、およびＰ（tＢｕ）3（０．１５０ｇ、０．７４ｍｍｏｌ）の混合物をトルエン（３０ｍＬ）中、窒素下で２０時間撹拌した。得られた溶液をジエチルエーテルで希釈し、セライトおよびシリカで濾過した。溶媒を蒸発させると、暗褐色粘稠材料が得られた。ヘキサンを加えると黄色粉末が生成し、これを濾過によって単離した。ＣＨ2Ｃｌ2／ヘキサンからさらに精製すると、所望の生成物が白色粉末（０．９ｇ、１０％）として得られた。
【０１１０】
ｐ−（Ｎ−１−ナフチル−Ｎ’−４−パーフルオロビニルオキシフェニル）アミノスチレン（６Ｂ）の合成：６Ａ（１．０７ｇ、４．３６ｍｍｏｌ）、１−ブロモ−４−トリフルオロビニルオキシベンゼン（１．３８ｇ、５．４５ｍｍｏｌ）、（tＢｕ3Ｐ）2Ｐｄ（５６ｍｇ、０．１１ｍｍｏｌ）、およびナトリウムｔ−ブトキシド（０．４２ｇ、４．４ｍｍｏｌ）の混合物を、トルエン（９ｍＬ）中、Ｎ2パージしたグローブボックス中で１６時間撹拌する。得られた混合物をジエチルエーテル（９０ｍＬ）で希釈し、セライト（Ｃｅｌｉｔｅ）（登録商標）で濾過する。その溶液をロータリーエバポレーター上で濃縮し、暗褐色油が得られるまで高真空下で乾燥させる。その生成物を、フラッシュカラムクロマトグラフィー（シリカゲル；１２：１のヘキサン／ＣＨ2Ｃｌ2）によって精製すると、透明油（１．４ｇ、７７％）が得られる。1Ｈ  ＮＭＲ（５００ＭＨｚ、ＣＤＣｌ3、ＴＭＳ）スペクトルは所望の生成物と一致した。
【０１１１】
（実施例１０）
（Ｎ−（４−ビニルフェニル），Ｎ−（１−ナフチル）（４−パーフルオロビニルオキシアニリン）、およびＮ−（３−ビニルフェニル），Ｎ−（１−ナフチル）アニリンのコポリマー）
上述の１．３５ｇのモノマー６ｂ、および実施例５で得た２．６ｇのモノマーを採取し、窒素を充填したグローブボックスに入れた褐色瓶中の３ｍＬのトルエンに溶解させる。２０ｍｇのＡＩＢＮを加え、その混合物を７０℃で撹拌した。この混合物を終夜加熱撹拌した。翌日、瓶の内容物は濃厚な透明液体となった。この瓶をグローブボックスから取り出し、メタノールを加えると、濃厚でねばねばした白色固形分が沈殿した。メタノールをデカンテーションして、残留した白色ペーストを塩化メチレン中に溶解させると、透明で濃厚な液体となった。ヘキサンを加えると、白色ペーストが再び沈殿し、溶媒のデカンテーションによってこれを回収し、窒素気流中で乾燥させた。メタノールを加えることによってトルエンから最終的に再沈殿させると、粉末状で薄位クリーム色のポリマー生成物が得られた。
【０１１２】
１９−Ｆおよび１−ＨのＮＭＲスペクトルは、少量の未反応ビニルモノマーおよびトルエン溶媒を含有する期待の生成物と一致している。
【０１１３】
【表１１】
2008527086.tif 000031
【０１１４】
【表１２】
2008527086.tif 000032
【０１１５】
（実施例１１）
（ｐ−（Ｎ−１−ナフチル−Ｎ’−４−パーフルオロビニルオキシフェニル）アミノスチレンのポリマー）
【０１１６】
【化１９】
2008527086.tif 000033
【０１１７】
Ｎ2パージしたグローブボックス中で、２５ｍＬのシュレンク（Ｓｃｈｌｅｎｋ）管に、６Ｂ（０．５２ｇ、１．３ｍｍｏｌ）、ＡＩＢＮ（５．５ｍｇ、１．０重量％）、およびトルエン（０．６ｇ）の混合物を投入する。この溶液を、加熱アルミニウムブロック中で８４℃に２３時間加熱し、室温まで冷却する。得られたポリマー溶液をトルエン（１０ｍＬ）で希釈し、アセトン：ＭｅＯＨ（１：１、１２５ｍＬ）から一度沈殿させた後、ＴＨＦ（２ｍＬ）中に再溶解させ、ＭｅＯＨ（７５ｍＬ）中で沈殿させる。高真空下で乾燥させた後、所望のポリマーがクリーム色固形分（３７０ｍｇ、７１．０％）として得られる。得られたポリマーの分子量を、サイズ排除クロマトグラフィー（ＴＨＦ、ポリスチレン標準物質に対する値）で測定すると、Ｍw＝３１，８００；Ｍn＝８，６００、およびＭw／Ｍn＝３．７０となる。1Ｈ  ＮＭＲ（５００ＭＨｚ、ＣＤＣｌ3、ＴＭＳ）スペクトルは、所望の生成物と一致した。
【０１１８】
以上の本明細書において、特定の実施形態を参照しながら本発明の概念を説明してきた。しかし、当業者には理解できるように、特許請求の範囲に記載される本発明の範囲から逸脱しない種々の修正および変形を行うことができる。したがって、本明細書および図面は、限定的ではなく説明的な意義があると見なすべきであり、このようなすべての修正が、本発明の範囲内に含まれることを意図している。
【０１１９】
多数の態様および実施形態を以上に説明してきたが、これらは単に例示的で非限定的なものである。本明細書を読めば、本発明の範囲から逸脱しない他の態様および実施形態が実現可能であることが、当業者には分かるであろう。
【０１２０】
特定の実施形態に関して、利益、その他の利点、および問題に対する解決法を以上に記載してきた。しかし、これらの利益、利点、問題の解決法、ならびに、なんらかの利益、利点、または解決法を発生させたり、より顕著となったりすることがある、あらゆる特徴が、特許請求の範囲のいずれかまたはすべての重要、必要、または本質的な特徴として構成されるものではない。
【０１２１】
明確にするために、別々の実施形態の状況において、本明細書に記載されている特定の複数の特徴は、１つの実施形態の中で組み合わせても提供できることを理解されたい。逆に、簡潔にするため１つの実施形態の状況において説明した種々の特徴も、別々に提供したり、あらゆる副次的な組み合わせで提供したりすることができる。さらに、ある範囲において記載される値への言及は、その範囲内にあるすべての値を含んでいる。
【図面の簡単な説明】
【０１２２】
【図１】有機電子デバイスの概略図である。
【図１】
2008527086.tif 000039
【国際調査報告】
2008527086.tif 000040